(57)【要約】【課題】  合成樹脂製成形品の熱処理工程における収縮変形を規制するコア部材の抜き出し性の向上、またコア部材により内部からも安定して加熱できるようにすることを課題に、もって特には生産性の高い口筒部熱結晶化処理工程、そして寸法精度に優れた耐熱性の口筒部を有する容器を提供することを目的とする。【解決手段】  合成樹脂製成形品の熱処理工程において、前記成形品内に抜き出し可能に挿入して使用するコア部材において、外周面にプラズマＣＶＤ法による薄膜を形成した構成とする。【選択図】図１
2006239878.tif 000002
【特許請求の範囲】
【請求項１】
合成樹脂製成形品の熱処理工程において、前記成形品内に抜き出し可能に挿入して使用するコア部材であって、外表面をプラズマＣＶＤ法による薄膜でコーティングしたことを特徴とする熱処理用コア部材。
【請求項２】
合成樹脂製容器を成形するためのプリフォームの口筒部、あるいは合成樹脂製容器の口筒部の熱処理工程に使用し、該口筒部に挿入して熱処理工程による熱収縮変形を規制する構成とした請求項１記載の熱処理用コア部材。
【請求項３】
合成樹脂製容器を成形するためのプリフォームの口筒部、あるいは合成樹脂製容器の口筒部の熱処理工程に使用し、熱吸収機能が発揮されるように、着色した薄膜でコーティングし、口筒部内部からの加熱も可能な構成とした請求項１または２記載の熱処理用コア部材。
【請求項４】
コア本体をステンレス製とした請求項３記載の熱処理用コア部材。
【請求項５】
薄膜を炭素薄膜とした請求項１、２、３または４記載の熱処理用コア部材。
【請求項６】
２軸延伸ブロー成形用ポリエチレンテレフタレート系樹脂製のプリフォームの口筒部、あるいは容器の口筒部に挿入して熱結晶化処理に使用する請求項２、３、４または５記載の熱処理用コア部材。
【発明の詳細な説明】
【技術分野】
【０００１】
本発明は、合成樹脂製成形品の熱処理工程において、成形品の内部に挿入して熱処理工程に係る変形等を制御するための熱処理用コア部材に関する。
【背景技術】
【０００２】
最近、ポリエチレンテレフタレート（以下ＰＥＴと記す。）樹脂製の２軸延伸ブロー成形壜体、所謂ＰＥＴボトル等の合成樹脂製容器が飲料用等の用途に大量に使用されている。そして殺菌のため高温で内容物を充填するたとえばジュース、お茶等の用途では、２軸延伸ブロー成形工程で延伸結晶化のない口筒部の耐熱性を向上させるため、本願出願人による特許文献１に開示されたような方法により口筒部の熱結晶化処理を実施する。
【０００３】
また、キャップの螺合性、シール性の点で口筒部の寸法精度は重要であり、特許文献２には、熱結晶化処理後における口筒部の寸法精度を高くするため、上記した口筒部の加熱処理による密度の増加、収縮に伴う寸法変化や変形等を制御する目的で、プリフォームの口筒部に内径規制用のコアを挿入し、口筒部の内周面をコアで支持した状態で加熱処理する方法についての記載がある。
【０００４】
図５は特許文献２に記載される方法を概略的に示したものであり、ＰＥＴボトル用のプリフォーム１０１を図示省略した搬送装置に組付く保持治具１０５にセットし、口筒部１０２に熱結晶化処理時における内径の変化を規制するためのコア部材１０６を挿入し、口筒部１０２の高さ位置に赤外線ヒータ１０７を配設した状態を示している。赤外線ヒータ１０７で加熱する際には、周方向に亘って温度を均一にするために保持治具１０５を回転させながら一般的にはＰＥＴの熱結晶化に適した１８０〜１９０℃程度の温度に口筒部を加熱する。
【特許文献１】特公昭６１−３５０５６号公報
【特許文献２】特公昭６１−２４１７０号公報
【発明の開示】
【発明が解決しようとする課題】
【０００５】
特許文献２に記載の方法のように内径規制用のコア部材を使用する場合には口筒部の寸法精度を比較的高くすることができるが、口筒部１０２の口径の収縮に伴なって、コア部材１０６への締め付け力が大きくなり、挿入したコア部材１０６を抜き出すのが困難となり、このコア部材１０６の抜き出し、あるいはプリフォーム１０１のコア部材１０６からの取り外し工程で、抜き出せない、取り外せない、あるいは抜き出す際に口筒部１０２が変形してしまう等のトラブルが発生するという問題がある。
【０００６】
この問題に関してはいくつかの改良方法が実施されているが、たとえば冷却が進行して熱収縮が大きくなる前に、すなわち高温の未硬化状態でコア部材１０６を抜き出す方法では、樹脂がまだ粘弾性体であるため極めて大きな変形を発生し易いという問題を有し、また口筒部１０２の口径を予め相当大きくしておき、熱結晶化に伴なう収縮による締め付け力を小さくする方法では、寸法精度が十分でなくなる等の問題が依然残っている。
【０００７】
また一方、口筒部１０２の熱結晶化処理工程では図５に示したように口筒部１０２を外部から赤外線ヒータ１０７等の熱源により加熱するが、熱結晶化処理時間を短くするために赤外線ヒータ１０７の出力を大きくして急激に外側だけから加熱すると外面と内面の温度差が大きくなり、熱結晶化が内外で不均一になりたとえば内面に皺が発生したり、内径規制しても後変形により楕円状になったりする問題もある。
【０００８】
そこで本発明は、合成樹脂製成形品の熱処理工程における収縮変形を規制するコア部材の抜き出し性の向上、またコア部材により内部からも安定して加熱できるようにすることを課題に、もって特には生産性の高い口筒部熱結晶化処理工程、そして寸法精度に優れた耐熱性の口筒部を有する容器を提供することを目的とする。
【課題を解決するための手段】
【０００９】
上記技術的課題を解決する方法のうち、請求項１記載の発明の手段は、
合成樹脂製成形品の熱処理工程において、前記成形品内に抜き出し可能に挿入して使用するコア部材において、外表面をプラズマＣＶＤ法による薄膜によりコーティングした構成とすること、にある。
【００１０】
本願発明者らは、特に熱結晶化処理後の口筒部からのコア部材の抜き出し性の改良検討を進める中で、コア部材の外表面にプラズマＣＶＤ(Chemical Vapour Deposition)法による薄膜を形成してコーティングすることにより、抜き出し操作に係る滑り性が大きく改良されることを見出し、本発明を創出するに至った。
【００１１】
プラズマＣＶＤ法による薄膜は、たとえば炭素薄膜、ケイ素酸化物薄膜、炭化チタン薄膜、アルミナ薄膜、炭化ケイ素薄膜等があり、またこれらの中間的な元素組成を有する膜、これらの薄膜を積層した膜等を使用することができるが、滑り性が大幅に改良されると共に、コア部材に欠かせない耐熱性、耐久性等の性能を併せて十分備えている。
【００１２】
上記のように滑り性が大幅に改良されたことにより、熱処理によって成形品が収縮して、この収縮力によりコア部材を大きな締め付け力で締め付けるような状態になってもコア部材を容易に引き抜くことができる。
そしてこのため、成形品の熱処理部位の内径とコア部材の外径の差を極く小さく設定できると共に、熱処理後、樹脂のガラス転移以下の温度になってからの抜き出しが可能となって、熱処理工程をトラブル無くスムーズに実施できると共に、抜き出しに伴なう変形もなく、高い寸法精度で、耐熱性を有し、あるいは時間経過による後変形のない成形品を提供することができる。
【００１３】
なお、合成樹脂製成形品では結晶化を進行させて耐熱性を向上するための熱結晶化処理や、成形後の残留歪み等による変形を抑制するためのアニーリング等の各種の熱処理が実施されており、そして熱処理によって一般的に成形品は収縮するので、上記請求項１記載の発明の作用効果は、ＰＥＴボトルの口筒部の熱結晶化処理に限らず、合成樹脂製成形品の、特に高温、長時間の厳しい熱処理で一般的に発揮される。
【００１４】
請求項２記載の発明の手段は、請求項１記載の発明において、合成樹脂製容器を成形するためのプリフォームの口筒部、あるいは合成樹脂製容器の口筒部の熱処理工程に使用し、この口筒部に挿入して熱処理工程による熱収縮変形を規制する構成としたこと、にある。
【００１５】
合成樹脂製容器の口筒部は、口筒部に密閉状にキャップをして使用する場合、特に口筒部の天面の僅かな凹凸、真円から楕円状への僅かな変形、内周面上端部近傍における凹凸の形成により、シール性が損なわれてしまうが、請求項２記載の上記構成により、コア部材としては円柱状、あるいは円筒状のものを使用して、口筒部の内径とコア部材の外径の差を極く小さく設定できるので、内径規制コアとしての機能が十分発揮され、熱処理に伴なう熱収縮を高い精度で制御することができ、シール性を高いレベルで維持することができる。
なお、試験管状のプリフォームを２軸延伸ブロー成形する合成樹脂製容器の場合には、プリフォームの段階で口筒部を熱処理をするのが好ましい。
【００１６】
請求項３記載の発明の手段は、請求項１または２記載の発明において、
合成樹脂製容器を成形するためのプリフォームの口筒部、あるいは合成樹脂製容器の口筒部の熱処理工程に使用し、熱吸収機能が発揮されるように、着色した薄膜によりコーティングし、口筒部内部からの加熱も可能な構成とすること、にある。
【００１７】
プラズマＣＶＤ法による薄膜はその元素組成の選択により、黒色系統等に着色した薄膜とすることができ、熱吸収機能を発揮せしめることができる。そして請求項３記載の上記構成により、口筒部を外部から加熱する赤外線ヒータ等の放射熱を高い効率で吸収させることができ、また上述したように口筒部とコア部材の隙間を極く小さく設定できるので熱処理工程の極く初期段階で口筒部の内周面
がコア部材に密着状に接触するので熱伝導によってもコア部材が加熱されるので、コア部材自体の温度を適宜上昇させて、口筒部の内表面側からも口筒部を加熱することができ、口筒部の壁の全肉厚に亘る温度分布を均一にすることが可能となる。
【００１８】
そして、上記のように温度分布を均一に加熱でき、熱処理を内外で均一に進行させることができ、間隙を極く小さくできることと相俟って、より高温の厳しい条件で急激にもしくは短時間で熱処理しても、内面に皺が発生したり、内径規制しても後変形により楕円状になったりすることを防ぐことができる。
【００１９】
また、赤外線ヒータ等の出力を大きくして急激に外側から加熱しても、外面と内面の温度差をむやみに大きくすることがないので、熱処理時間を短くして生産速度を向上させることもできる。
【００２０】
請求項４記載の発明の手段は、請求項３記載の発明において、コア本体をステンレス製としたこと、にある。
【００２１】
従来よりコア本体として、アルミニウム、ステンレス等の金属製のもの、セラミック製、あるいは耐熱樹脂製等のものが使用されているが、コア部材を利用して口筒部を内部からも加熱する場合には、コア部材に係る材料を選択したり、コア部材の形状を図５に示した円柱状、あるいは円筒状等から選択したり、断熱層を設けたり、必要に応じて間接的にコア部材を加熱あるいは冷却する機能を有する部位を連結したり、さらには赤外線ヒータの出力をコントロールする等の方法により、内部からの加熱を安定して実施する。
【００２２】
請求項４記載の上記構成は、コア部材の熱容量を大きくて内部からの加熱を安定しようとするものであり、コア部材をステンレス製とすることによりアルミニウム製等のものに比較して熱容量を大きくして、内部からの加熱を安定して実施することができる。
たとえば連続熱結晶化処理工程では加熱終了後、プリフォームを取り外して次のプリフォームを装着する際におけるコア部材の温度の下降を小さくすることができ、予めコア部材を予熱調整するための時間を短く、あるいは無くすこともでき、高い生産速度を維持しながら内部からの口筒部への加熱を安定して実施することができる。
【００２３】
請求項５記載の発明の手段は、請求項１、２、３または４記載の発明において、薄膜を炭素薄膜としたこと、にある。
【００２４】
プラズマＣＶＤ法による薄膜のなかでも、炭素薄膜の形成は反応ガスとしてｎ−ヘキサン、アセチレン等の炭化水素化合物を真空にしたチャンバーに導入し、プラズマＣＶＤ法によりコア部材の外表面を所謂ＤＬＣ（Diamond Like Carbon）状に超硬質にコーティングすることができ、耐熱性、滑り性に優れることは勿論のこと、アルミニウム、ステンレス等の金属製のコア部材の表面への密着力が強く、より優れた耐久性が発揮される。
【００２５】
また、炭素薄膜は黒色系統の薄膜であり熱吸収機能を十分発揮でき、口筒部を外部から加熱する赤外線ヒータの放射熱を高い効率で吸収させることができる。
【００２６】
請求項６記載の発明の手段は、請求項１、２、３、４または５記載の発明において、２軸延伸ブロー成形用ＰＥＴ系樹脂製のプリフォームの口筒部、あるいは容器の口筒部に挿入して熱結晶化処理に使用すること、にある。
【００２７】
ＰＥＴ系樹脂製プリフォームの口筒部、あるいは容器の口筒部のコア部材（内径規制コア）を使用した熱結晶化処理では数％の収縮が発生するが、請求項６記載の上記構成によれば、プラズマＣＶＤ法による薄膜でコア部材をコーティングすることにより、このような熱収縮によってたとえ大きな締め付け力が発生したとしても、薄膜により滑り性が大幅に改良されているので、容易にコア部材を引き抜くことができ、引き抜きに係る変形あるいは生産工程でのトラブルの問題を解決することができるようになった。
【００２８】
また、滑り性が大幅に改良されたことにより、口筒部の内径と規制コアの外径の差、すなわち挿入時の隙間を極く小さく設定することもできると共に、熱結晶化処理後、冷却して口筒部がガラス転移以下の温度になってからの抜き出しが可能になったため、高い寸法精度で熱結晶化処理により耐熱性を有する口筒部を提供することができるようになった。
【００２９】
また一方で、請求項６記載の構成によれば、ＰＥＴボトル用のプリフォームの口筒部は一般的に図５に示したように口筒部１０２を外部から赤外線ヒータ１０７等の熱源により加熱するが、通常内部からの加熱はないため、熱結晶化処理時間を短くするために赤外線ヒータ１０７等の出力を大きくして急激に外側から加熱すると外面と内面の温度差が大きくなり、熱結晶化が内外で不均一になり、コア部材で内径規制しても後変形により楕円状になったりすると云う問題についても解消することが可能となる。
【００３０】
すなわち、コア本体の材質を適宜選択し、熱吸収機能を発現する薄膜を適宜選択することにより、ＰＥＴ系樹脂のプリフォームは一般的に透明であるので外部から加熱する赤外線ヒータの放射熱を薄膜の熱吸収機能により高い効率で吸収させることができ、また口筒部とコア部材の隙間を極く小さく設定できるので熱処理工程の極く初期段階で口筒部の内周面がコア部材に密着状に接触するので熱伝導によってもコア部材が加熱され、コア部材の温度をＰＥＴボトルの熱結晶化温度に適した高い温度に安定して保持することができる。
【００３１】
そして、上記のように外部と共に、内部からも口筒部を安定的に加熱できれば、口筒部の壁の全肉厚に亘る温度分布を均一にすることができ、熱結晶化を内外に亘って均一に進行させることができるので、たとえばレトルト処理用途向けのように、口筒部を２２０℃程度の、より高温の厳しい条件で熱処理しても、内面に皺が発生したり、内径規制しても後変形により楕円状になったりすることを防ぐことができる。
【００３２】
また、赤外線ヒータ等の出力を大きくして急激に外側から加熱しても、外面と内面の温度差をむやみに大きくすることがないので、熱結晶化処理時間を短くして生産速度を向上させることが可能となる。
特にＰＥＴボトルは大量かつ高速で生産されており、上記熱結晶化処理時間の短縮により、大幅なコスト削減が可能である。
【００３３】
なお、請求項６記載の発明に使用するＰＥＴ系樹脂としては、主としてＰＥＴ樹脂が使用されるが、ＰＥＴ樹脂の本質が損なわれない限り、エチレンテレフタレート単位を主体として、他のポリエステル単位を含む共重合ポリエステルも使用できると共に、たとえば耐熱性を向上させるためにナイロン系樹脂、ポリエチレンナフタレート樹脂等の樹脂をブレンドして使用することもできる。共重合ポリエステル形成用の成分としては、たとえばイソフタル酸、ナフタレン２，６ジカルボン酸、アジピン酸等のジカルボン酸成分、プロピレングリコール、１，４ブタンジオール、テトラメチレングリコール、ネオペンチルグリコール、シクロヘキサンジメタノール、ジエチレングリコール等のグリコール成分を挙げることができる。
【００３４】
さらには、本発明のＰＥＴ系樹脂製壜体は、ＰＥＴ樹脂製壜体としての本質が損なわれない限り、たとえば耐熱性、ガスバリア性の向上のためにＰＥＴ樹脂／ナイロン樹脂／ＰＥＴ樹脂のようにナイロン樹脂等の中間層を有したものであっても良い。
【発明の効果】
【００３５】
本発明は上記した方法であり、以下に示す効果を奏する。
請求項１記載の方法にあっては、コア部材の表面にプラズマＣＶＤ法による薄膜を形成してコーティングすることにより、滑り性が大幅に改良されると共に、耐熱性、耐久性等の性能を併せて十分備えたコア部材を提供することができる。
【００３６】
そして、滑り性が大幅に改良されたことにより、挿入時の隙間を極く小さく設定でき、熱処理後に口筒部がガラス転移温度以下になってからでも容易に抜き出すことができ、熱処理工程をトラブル無くスムーズに実施できると共に、高い寸法精度で耐熱性を有し、後変形のない成形品を提供することができるようになった。
【００３７】
請求項２記載の発明にあっては、口筒部の内径とコア部材の外径の差を極く小さく設定できるので、内径規制コアとしての機能が十分発揮され、熱処理に伴なう熱収縮を高い精度で制御することができ、口筒部のシール性を高いレベルで維持することができる。
【００３８】
請求項３記載の発明にあっては、口筒部の内表面側からも口筒部を加熱するとができ、口筒部の壁の全肉厚に亘る温度分布を均一した状態で熱処理することができる。
【００３９】
請求項４記載の発明にあっては、コア部材のコア本体をステンレス製とすることにより熱容量を大きくして、コア部材の温度を上下変動の少ない状態で維持して内部からの口筒部への加熱を安定して実施することができる。
【００４０】
請求項５記載の発明にあっては、表面に炭素薄膜を形成することにより耐熱性、滑り性に優れることは勿論のこと、アルミニウム、ステンレス等の金属製のコア部材の表面への密着力が強く、より優れた耐久性が発揮されると共に、黒色の皮膜であり熱吸収機能を発揮せしめることができ、内表面側からも成形品部位を効率的に加熱することができ、成形品部位の壁の全肉厚に亘る温度分布を均一に加熱することが可能となる。
【００４１】
請求項６記載の発明にあっては、薄膜によりコア部材の滑り性が大幅に改良されたことにより、口筒部の内径と規制コアの外径の差を極く小さく設定できると共に、熱結晶化処理後、冷却して口筒部がガラス転移温度以下になってからの抜き出しが可能になったため、高い寸法精度で耐熱性を有する口筒部を有するＰＥＴ系樹脂製のプリフォーム、あるいは容器を提供することができるようになった。
【００４２】
また、コア本体、薄膜に係る材質を適宜選択することにより、内部から口筒部を安定的に加熱できるので、熱結晶化を内外に亘って均一に進行させることができ、たとえばレトルト処理用途向けのように、口筒部を２２０℃程度の、より高温の厳しい条件で急激にもしくは短時間で熱処理しても、内面に皺が発生したり、後変形により楕円状になったりすることを防ぐことができる。
【発明を実施するための最良の形態】
【００４３】
以下本発明の実施の形態を図面を参照しながら説明する。
図１は本発明のコア部材の一実施例を配設したプリフォームの保持治具１１にプリフォーム１をセットした状態を示している。図２はコア部材２１の縦断面図であり、円筒状のコア本体２２はステンレス製であり、図２中で見て略下半分は外径D２を一定にした円筒状で、プリフォーム１の口筒部２への挿入がスムーズにできるように、略中央高さ位置から先端に向けて緩やかに縮径した形状としている。
【００４４】
また、図２中の拡大図に示されるように、コア本体２２の外周面にはプラズマＣＶＤ法による炭素薄膜２３が所謂ＤＬＣ（Diamond Like Carbon）状に形成されている。この膜厚は２〜３ミクロンであり、黒色系統の色を呈したものである。
【００４５】
図３はＰＥＴ樹脂製のプリフォーム１の一例を示す。コア部材２１の挿入性等を考慮して口筒部２の内径Ｄ１は、ビードリング６位置から上端面まで緩やかに拡径している。そして、口筒部２内径Ｄ１とコア部材外径Ｄ２の口径差は、コア部材２１がスムーズに挿入できる範囲で、極く小さな値になるようにしている。
【００４６】
次に図１に示す保持治具１１は、本発明のコア部材２１を装着して使用する保持治具の一例であり、上記説明したコア部材２１の炭素薄膜２３が黒色であり、熱吸収性機能を発揮せしめることができることを利用して、口筒部２を外部から加熱する赤外線ヒータの放射熱を高い効率で吸収させて、コア部材２１自体の温度を適宜上昇させて、口筒部２の内表面側からも口筒部２を加熱できるように設計したものである。
【００４７】
この保持治具１１は、図示省略した搬送装置に組付き、外周面に冷却効率を向上するための冷却フィン１２ａを付設した有頂円筒状の治具基体１２を有し、この治具基体１２に螺合組付きし伝熱機能を発揮する支持体１３を中心軸に沿って起立配設している。そしてこの支持体１３は、基部を螺合により治具基体１２に結合し、先端部にプリフォーム１のネックリング５下方（図１中では上方）のテーパーに沿った形状のテーパー部１４ａを形成した支持基体１４と、この支持基体１４に螺合により結合し、プリフォーム１の円筒状の胴部３に内接する内接部１５と、プリフォーム１の底部４に内接状に当接する先端半球部１７を有し、さらに内接部１５と先端半球部１７は連結棒１６により高さの調節が可能なように連結されている。
【００４８】
コア部材２１は円筒状の断熱筒体２４を介して、支持基体１４に外嵌状にセットされ、さらに断熱カラー２５を配設することによりこのコア部材２１に蓄積された熱が急激に逃げないようにしている。
【００４９】
そして、図１から判るように、上方からプリフォーム１を保持治具１１に装着した状態では、先端半球部１７がプリフォーム１の底部４の内面に内接状に当接すると共に、内接体１６が胴部３に内接して、口筒部２の天面と断熱カラー２５の天面との間に間隙Ｇが形成された状態で、プリフォーム１の倒立姿勢を安定して維持することができる。
【００５０】
このような状態で、保持治具１１を回転させながら、口筒部２の高さレベルに配設した赤外線ヒータ（図示省略）により熱結晶化処理を実施するが、口筒部２の天面が断熱カラー２５の天面と接触することなくフリーな状態での熱結晶化による収縮が可能であり、さらにコア部材２１の機能が発揮され設計基準どおりの口径の口筒部２を得ることができる。
【００５１】
さらに詳述すると、後述するコア部材２１の引き抜き性に係る炭素薄膜２３の作用効果が発揮され、熱結晶化処理後に口筒部２からコア部材２１を容易に引き抜くことができるので、ＰＥＴ樹脂のガラス転移温度以下である７０℃程度の温度まで十分冷却することができ、取り外しに係る変形もなく、所定の設計基準どおりの口径の口筒部２を容易に得ることができる。また、口筒部２内径Ｄ１とコア部材２１外径Ｄ２の口径差を極く小さな値にすることができ、すなわち口筒部２とコア部材２１間の間隙は極く小さくすることができ、口筒部２内径Ｄ１の収縮量は極く小さく抑えることができ、口筒部２の内周面での熱収縮による皺あるいは凹部の発生を防ぐことができるようになった。
【００５２】
また、炭素薄膜２３の熱吸収機能、コア本体２２をステンレス製として熱容量を大きくした効果、断熱筒２４および断熱カラー２５等の断熱部材による断熱効果により、赤外線ヒータの出力を適宜調整することにより、コア部材２１の温度をＰＥＴ樹脂の結晶化に適した１８０〜１９０℃程度の温度、あるいは２２０℃程度の高温にも安定して保持することができ、口筒部２の温度を急激に上昇させても、口筒部２の全肉厚に亘って温度を均一することできるので、熱結晶化処理工程中の加熱時間をたとえば７０秒から４０秒程度にまで短縮する等、熱結晶化処理の生産速度を大きく向上させることができるようになった。
【００５３】
なお、上記のようにコア部材２１に蓄熱するようにすると、どうしてもプリフォーム１のネックリング５を含んだ口筒部２だけでなく、その下の部位、すなわち胴部３の上端部までも熱結晶化が進行して白化してしまうことが問題となるが、図１に示した保持治具１１中では、プリフォーム１のネックリング５下方のテーパーに支持１４のテーパー部１４ａの形状を沿わせて、この部分の熱を支持基体１４を伝導させて冷却フィン１２ａを付設した治具基体１２から放散してこの問題をクリアできるようにしている。
【００５４】
なお、本実施例のコア部材２１と、比較例としての、形状は図２に示す実施例と同様でアルミニウム製のコア本体を用い、タフラム加工により表面を黒化処理したコア部材を、図１の保持治具１１にセットして、同様な条件で熱結晶化処理後、７０℃まで冷却した時点でのプリフォーム１を引き抜くために要する力を測定したところ、本実施例のコア部材では２５Ｋｇｆ、比較例のコア部材では３６Ｋｇｆの力を要し、炭素薄膜２３の優れた滑り性が数字で実証された。
【００５５】
以上、実施例により本願発明のコア部材、およびその作用効果を説明したが、本願発明は上記実施例に限定されるものではない。プラズマＣＶＤ法による薄膜は炭素薄膜に限定されるものではなく、元来プラズマＣＶＤ法による薄膜は高硬度で、耐熱性、耐久性、そして滑り特性に優れるものであり、熱吸収機能を含めたそれぞれの特性を考慮しながら使用することができる。
【００５６】
また、図１に示したコア部材２１と保持治具１１は、本願発明のコア部材の一例と、このコア部材２１を装着して使用する保持治具１１の一例を示すものであり、たとえば図４に示したような円柱状のコア部材２１と比較的シンプルな形状の保持治具１１組み合わせて使用することもでき、図５に示したようなコア部材を使用することもできる。
そして、従来より使用されている様々な態様の保持治具に本願発明のコア部材を装着して様々な態様で使用することができる。
【産業上の利用可能性】
【００５７】
以上説明したように、本発明のコア部材は、口筒部からの抜き出し性に優れると共に、薄膜の種類によって熱吸収機能を発揮するものであり、特にＰＥＴ系樹脂製の容器において高い生産性で口筒部の熱結晶化処理工程を実現し、寸法精度に優れ、高い耐熱性を有した口筒部を有する容器を提供することができ、特にＰＥＴボトルは大量かつ高速で生産されており、本発明のコア部材の使用により口筒部の熱結晶化処理時間を大幅に短くすることができ、大幅なコスト削減が期待される。
【図面の簡単な説明】
【００５８】
【図１】本発明のコア部材の一実施例を、プリフォーム保持治具の一例に配設した状態を示す縦断正面図である
【図２】図１中の本発明のコア部材の一実施例を示す縦断面図である。
【図３】プリフォームの一例を一部破断して示す正面図である。
【図４】本発明のコア部材の他の実施例を、プリフォーム保持治具の他の例に配設した状態を示す縦断正面図である。
【図５】熱結晶化処理のための装置の配設状態を概略的に示す説明図である。
【符号の説明】
【００５９】
１  ；プリフォーム
２  ；口筒部
３  ；胴部
４  ；底部
５  ；ネックリング
６  ；ビードリング
１１；保持治具
１２；治具基体
１２ａ；冷却フィン
１３；支持体
１４；支持基体
１４ａ；テーパー部
１５；内接部
１６；連結棒
１７；先端半球部
２１；コア部材
２２；コア本体
２３；（炭素）薄膜
２４；断熱筒
２５；断熱カラー
１０１；プリフォーム
１０２；口筒部
１０３；ネックリング
１０５；ホルダー
１０６；コア部材
１０７；赤外線ヒータ
Ｄ１；（口筒部）内径
Ｄ２；（コア部材）外径
Ｇ  ；間隙
【図１】
2006239878.tif 000003
【図２】
2006239878.tif 000004
【図３】
2006239878.tif 000005
【図４】
2006239878.tif 000006
【図５】
2006239878.tif 000007